(57)【要約】【課題】  画像の耐薬品性に優れ、鮮明な画像を長期に亘って維持する感熱記録紙を提供する。【解決手段】  記録紙の感熱発色層の表面に紫外線硬化樹脂からなる保護層を形成し、耐薬品性効果を付与した。また、その保護層の上面にスリップ剤層を形成した【選択図】        図１
2007144704.tif 000002
【特許請求の範囲】
【請求項１】
記録紙の感熱発色層の表面に紫外線硬化樹脂からなる保護層を形成し、耐薬品性効果を付与したことを特徴とする感熱記録紙。
【請求項２】
前記保護層の上面にスリップ剤層を形成したことを特徴とする請求項１記載の感熱記録紙。
【発明の詳細な説明】
【技術分野】
【０００１】
本発明は、サーマルヘッド等の熱印可によって発色する感熱記録紙に関し、詳しくは画像の耐薬品性に優れ、鮮明な画像を長期に亘って維持する感熱記録紙に関する。
【背景技術】
【０００２】
感熱記録紙は紙、合成紙、樹脂フィルム等の支持体の上に熱発色性組成物を主成分とする感熱発色層を設けたもので、熱ヘッド、レーザー光等で加熱することにより発色画像を形成するものである。
この種の記録材料は他の記録材料と比べて現像、定着等の煩雑な処理を施すことなく、比較的簡単な装置で短時間に記録が得られること、騒音の発生及び環境汚染が少ないこと、コストが安いことなどの利点により、図書、文書などの複写に用いられる他、電子計算機、ファクシミリ、券売機、ラベル、レコーダーなど多方面に亘る記録材料として広く利用されている。
そして、このような感熱記録紙に関する技術として特開２００５−３１３５０８号公報記載の技術が知られている。
【特許文献１】特開２００５−３１３５０８号公報
【発明の開示】
【発明が解決しようとする課題】
【０００３】
しかしながら、この種感熱記録紙に共通する難点として耐薬品性に劣るということがある。すなわち、ＤＯＰ等の可逆剤やアルコール等の薬品に接触した場合、記録部分の消色や非記録部分の発色を生じたり、感熱発色層が著しく軟化してしまったりする。
特に、乗車券や定期券などの券紙やカード類及びラベル類への感熱記録材料の使用が進んできたために、最近耐薬品性、詳しくは耐可逆剤性、耐油性、耐アルコール性、耐酸性、耐アルカリ性、耐水性についての厳しい品質管理を要求されるようになってきた。
これらの特性を得るためには、感熱発色層中の材料を検討する他に、感熱発色層上に保護層を設けることが提案されている。この保護層の結合剤としては、ポリビニルアルコールや澱粉及びこれらにカルボキシル基を導入したものというような水溶性高分子化合物を、グリオキザール、エポキシ化合物、イソシアネート化合物、メチロール化合物等の硬化剤と組合わせたものが提案されており、また有機溶剤に溶解したポリスチレンやスチレン／ビニルトルエン共重合体等を使用することも提案されているが、これらの使用も耐可逆剤性や耐アルコール性その他の耐薬品性をすべて満足するものではない。
本発明は係る従来の問題点を解決するためになされたものであって、その目的とするところは、画像の耐薬品性に優れ、鮮明な画像を長期に亘って維持する感熱記録紙を提供することある。
【課題を解決するための手段】
【０００４】
前記目的を達成するための手段として、請求項１記載の感熱記録紙では、感熱紙の感熱発色層の表面に紫外線硬化樹脂からなる保護層を形成し、耐薬品性効果を付与したことを特徴とする。
請求項２記載の感熱記録紙では、請求項１記載の感熱記録紙において、前記保護層の上面にスリップ剤層を形成したことを特徴とする。
【発明の効果】
【０００５】
前記構成を採用したことにより、本発明では次の効果を有する。
感熱発色層の表面に保護層を形成したので、アルコール等の薬品が付着しても、印字面の汚損を防止して保護する。そのため、鮮明な印字を長期に亘って維持する。
また、保護層として紫外線硬化樹脂を採用するので、薄い樹脂層によって耐薬品効果が得られる。また、紫外線硬化樹脂を使用するので印刷により容易にコーティングが行われる。
そして、前記保護層の上面にスリップ剤層を形成するので、サーマルヘッドとの摩擦が低減し、プリンターのからまり、感熱記録紙の印字面同士のブロッキング（接着）が防止される。
【発明を実施するための最良の形態】
【０００６】
以下、本発明の感熱記録紙を実現する最良の形態を説明する。
本発明の感熱記録体は感熱記録層の上面に紫外線硬化樹脂層をコーティングしたものである。感熱記録紙は、紙あるいは樹脂フィルム等のシート状支持体の上に感熱記録層を設けたものである。
感熱記録層に用いる発色系は一般的に使用されるものであるが、例えば、ロイコ染料とフェノール性物質に代表される電子受容性物質との反応によるもの、イミノ化合物とイソシアナート化合物との反応によるもの、長鎖脂肪酸鉄塩と多価フェノールとの反応によるものなどが知られている。
【０００７】
ロイコ染料の一例としては、トリフェニルメタン系、トリフェニルメタンフタリド系、フルオラン系、ロイコオーラミン系、ジフェニルメタン系、フェノチアジン系、フェノキサジン系、スピロピラン系、インドリン系、インジゴ系、などが挙げられる。具体的には、クリスタルバイオレットラクトン、３−ジエチルアミノ−６−メチル−７−アニリノフルオランなどが代表的なものとして挙げられる。ロイコ染料と反応して発色せしめる顕色剤としては無機系のルイス酸または有機酸が挙げられる。有機酸が多く用いられるが、具体的には、没食子酸、サリチル酸、ヒドロキシ安息香酸、ビスフェノールＡなどが挙げられる。
【０００８】
長鎖脂肪酸鉄塩と多価フェノールの系では、長鎖脂肪酸鉄塩として、ステアリン酸第２鉄塩、ベヘン酸第２鉄塩などが挙げられ、多価フェノールとしては、没食子酸エステル系、ジヒドロキシ安息香酸エステル系が挙げられる。
感熱記録層において、発色剤、顕色剤、及び必要に応じて添加される顔料その他のものを結着するための結着剤としては、デンプン類、ヒドロキシエチルセルロース、メチルセルロース、カルボキシメチルセルロース、ゼラチン、カゼイン、ポリビニルアルコール、変性ポリビニルアルコール、スチレン−無水マレイン酸共重合体、エチレン−無水マレイン酸共重合体などの水溶性樹脂や、スチレン−ブタジエン共重合体、アクリロニトリル−ブタジエン共重合体、アクリル酸メチル−ブタジエン共重合体などの水分散系合成樹脂などが利用される。
【０００９】
感熱記録層には必要に応じて顔料が添加される。この顔料としては、ケイソウ土、タルク、カオリン、焼成カオリン、炭酸カルシウム、炭酸マグネシウム、酸化チタン、酸化亜鉛、酸化ケイ素、水酸化アルミニウム、尿素−ホルマリン樹脂などが利用される。
【００１０】
前記紫外線硬化樹脂層は、紫外線硬化型樹脂液の塗布膜に紫外線を照射することによって得られる層であり、保護層に用いる紫外線硬化型樹脂は、光重合性のモノマー、プレポリマー又はポリマー等の樹脂成分と光重合開始剤とを主要な成分として含む。
【００１１】
前記モノマーとプレポリマー又はポリマーは相溶性をもち、かつ共重合性を有するものである。
また、プレポリマーとしては不飽和ポリエステル、エポキシ、アクリル、各種ポリエステルなどが使用でき、モノマーには各種エチレン誘導体が知られている。
【００１２】
本発明では、これら公知のモノマー、プレポリマーに重合開始剤を添加し、必要に応じて光重合促進剤、無機及び有機の充填剤、滑剤、界面活性剤等が添加される。
紫外線硬化樹脂層は、感熱記録層または中間層の上にコーティグ方式または印刷方式などにより設けられる。例えば、オフセット印刷、凸版印刷、ロールコータ、エアーナイフコータ、ブレードコータ、グラビアコータなどの方法による。
溶剤などで希釈する場合は塗布、乾燥後、紫外線を照射して塗膜を硬化させる。
【００１３】
紫外線硬化樹脂層の上面には、必要に応じて、サーマルヘッド滑性、ブロックキング（接着）防止などの目的でスリップ剤層が形成される。
このスリップ剤層は、ステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類を塗布することによって構成される。
また、前記紫外線硬化樹脂層にこれらの、ステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類を混合して紫外線硬化により層を形成する。
【実施例１】
【００１４】
以下本発明の具体的実施例を説明する。
第１実施例に係る感熱記録紙は、図１（ｂ）に示すように従来の感熱記録紙の最上面に紫外線硬化樹脂層を形成したものである。
従来の感熱記録紙は、図１（ａ）に示すように紙及びプラスチックシートからなるライナー（剥離紙、剥離フィルム）の上に、粘着剤層、支持体（紙または合成紙、もしくはプラスチックシートからなる）、感熱発色層と、その表面を覆うコート層を有して構成され、サーマルヘッド等から熱印可を受けて、熱印可に応じて感熱発色層が発色して各種画像を表示する感熱紙である。
本実施例では、この感熱紙の表面コート層の上面全体に紫外線硬化樹脂層を形成した耐アルコールサーマルラベルであり、ライナーから感熱紙本体をライナーから剥離して、目的物に貼付して各種情報を表示する。感熱紙本体はライナーに接着しているが、剥離すると本体側に粘着層が付着し、この粘着層により目的物へ貼付可能となる。
前記紫外線硬化樹脂層の厚さとしては、目的とする耐薬品によっても異なるが一般的なコート層の範囲内となる。
この紫外線硬化樹脂層は印刷処理によって、表面に塗布された後に、紫外線照射を受けて硬化し、アルコール等の付着に対して印字面を保護する機能が付与される。
【実施例２】
【００１５】
第２実施例に係る感熱記録紙は、第１実施例の感熱記録紙において、図２に示すようにさらにその表面にスリップ剤層を形成したものである。
スリップ剤層は、前記紫外線硬化樹脂層にステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類を混合して紫外線硬化により層を形成したものである。
このスリップ剤層を形成することにより、更なる耐薬品性向上効果に加え、滑性が付与されることによる、プリンター内部でのからまり防止、感熱記録紙同士のブロッキング防止効果及び、記録面へ貼付した物への剥離性向上効果が得られる。
【００１６】
以上、実施例を説明したが、本発明の具体的な構成は前記実施例に限定されるものではなく、発明の要旨を逸脱しない範囲の設計変更等があっても本発明に含まれる。
【図面の簡単な説明】
【００１７】
【図１】第１実施例に係る感熱記録紙の説明図である。
【図２】第２実施例に係る感熱記録紙の説明図である。
【図１】
2007144704.tif 000003
【図２】
2007144704.tif 000004